(57)【特許請求の範囲】
【請求項１】
海部及び該海部内に配されている繊維状の複数の島部を有する海島型の複合有機繊維のモノフィラメントを複数含み該複数のモノフィラメントが間隔を空けて網状に配されているメッシュ体と、
該メッシュ体を内包するシート状の透明樹脂層と、
を備える、コンクリート構造物の補修・補強用繊維強化樹脂シート。
【請求項２】
隣り合う前記モノフィラメント同士の隙間における前記透明樹脂層の全光線透過率が８０％以上である、請求項１記載の繊維強化樹脂シート。
【請求項３】
隣り合う前記モノフィラメント同士の隙間における前記透明樹脂層のヘーズが２０％以下である、請求項１又は２記載の繊維強化樹脂シート。
【請求項４】
交差する前記モノフィラメント同士が前記海部の熱融着によって互いに結合している、請求項１〜３のいずれか一項に記載の繊維強化樹脂シート。
【請求項５】
前記海部がポリエチレンから形成され、前記島部がポリプロピレン繊維である、請求項１〜４のいずれか一項に記載の繊維強化樹脂シート。
【請求項６】
前記透明樹脂層がアクリル樹脂から形成されている、請求項１〜５のいずれか一項に記載の繊維強化樹脂シート。
【請求項７】
海部及び該海部内に配されている繊維状の複数の島部を有する海島型の複合有機繊維のモノフィラメントを複数含み該複数のモノフィラメントが間隔を空けて網状に配されているメッシュ体を、重合性モノマーを含む液状組成物とともに第１のキャリアフィルムと第２のキャリアフィルムとの間に挟み込んで、前記メッシュ体に前記液状組成物を含浸する工程と、
前記重合性モノマーの重合により、前記メッシュ体を内包するシート状の透明樹脂層を形成する工程と、
を備える、前記メッシュ体及び前記透明樹脂層を備える繊維強化樹脂シートの製造方法。
【請求項８】
前記メッシュ体が親水化処理されている、請求項７記載の繊維強化樹脂シートの製造方法。
【発明の詳細な説明】
【技術分野】
【０００１】
本発明は、コンクリート構造物の補修・補強用繊維強化樹脂シート及びその製造方法に関する。
【背景技術】
【０００２】
コンクリート構造物の補修・補強は、一般に、コンクリート表面に下塗り材を塗付し、補強用の繊維基材を貼り付け、更に樹脂を上塗りするという現場施工により行われている。
【０００３】
より少ない工数で施工可能な工法として、補修・補強用ＦＲＰシートをコンクリート表面に貼り付ける工法が提案されている（特許文献１）。
【特許文献１】特開２００５−３０７５６４号公報
【発明の開示】
【発明が解決しようとする課題】
【０００４】
しかし、上記特許文献１のＦＲＰシートのような従来の補修・補強用のシート基材は、施工の作業性は良好であるものの、透明性を備えるという発想はなく、仮に透明性を具備するマトリックス樹脂を用いたとしても透明性が十分でなく、施工後にコンクリート構造物の表面を十分に視認できなくなるという問題があった。補修・補強されたコンクリート構造物におけるひび割れの発生状況の確認などのために、コンクリートの表面状態が十分に視認できることは非常に重要であることから、補修・補強用のシート基材の透明性の改善が強く望まれていた。
【０００５】
そこで、本発明の目的は、コンクリート構造物の表面に貼り付ける工法により良好な作業性でコンクリート構造物を補修・補強することが可能であり、コンクリート構造物の表面状態を十分に視認可能な繊維強化樹脂シートを提供することにある。
【課題を解決するための手段】
【０００６】
本発明に係るコンクリート構造物の補修・補強用繊維強化樹脂シートは、海部及び該海部内に配されている繊維状の複数の島部を有する海島型の複合有機繊維のモノフィラメントを複数含み該複数のモノフィラメントが間隔を空けて網状に配されているメッシュ体と、該メッシュ体を内包するシート状の透明樹脂層とを備える。
【０００７】
上記本発明に係る繊維強化樹脂シートにおいては、補強用の繊維基材としてのメッシュ体を構成するモノフィラメントが間隔を空けて網状に配されていることから、モノフィラメント同士の隙間が透明樹脂層によって塞がれた状態となる。そして、海島型の複合有機繊維のモノフィラメントによって形成されたメッシュ体を用いることにより、補修・補強に必要な強度を繊維強化樹脂シートに付与しつつ、モノフィラメント同士の間における透明樹脂層の透明性が高められる。本発明者らの知見によれば、複数のフィラメントが集束した繊維束によって形成されたメッシュ体を用いた場合、繊維束内に含まれていた空気に起因すると考えられる気泡が透明樹脂層内に発生することが避けられず、繊維束が間隔を空けて配されていたとしても、その隙間における十分な透明性が得られにくい。
【０００８】
コンクリートの表面状態をより正確に確認するために、隣り合うモノフィラメント同士の隙間における透明樹脂層の全光線透過率は８０％以上であることが好ましい。同様の観点から、隣り合うモノフィラメント同士の隙間における透明樹脂層のヘーズは２０％以下であることが好ましい。海島型の複合有機繊維のモノフィラメントによって形成されたメッシュ体を用いることにより、このような特定の全光線透過率及びヘーズを有する透明樹脂層を備える繊維強化樹脂シートが容易に得られる。
【０００９】
交差するモノフィラメント同士は海部の熱融着によって互いに結合していることが好ましい。これにより、繊維強化樹脂シートの柔軟性を良好なレベルに維持しながら、その強度を更に高めることが可能になる。
【００１０】
海部がポリエチレンから形成され、島部がポリプロピレン繊維であることが好ましい。係る組み合わせを採用することにより、メッシュ体の強度及び剛性が特に優れるものとなり、低温雰囲気中でも適度の伸度が保たれ、また、繊維強化樹脂シートの耐アルカリ性及び柔軟性もより良好なものとなる。
【００１１】
耐候性、透明性及び柔軟性を更に向上させる観点から、透明樹脂層はアクリル樹脂から形成されていることが好ましい。
【００１２】
別の側面において、本発明は上記のようなメッシュ体及び透明樹脂層を備える繊維強化樹脂シートの製造方法に関する。本発明に係る製造方法は、海部及び該海部内に配されている繊維状の複数の島部を有する海島型の複合有機繊維のモノフィラメントを複数含み該複数のモノフィラメントが網状に配されているメッシュ体を、重合性モノマーを含む液状組成物とともに第１のキャリアフィルムと第２のキャリアフィルムとの間に挟み込んで、メッシュ体に液状組成物を含浸する工程と、重合性モノマーの重合により、メッシュ体を内包するシート状の透明樹脂層を形成する工程とを備える。
【００１３】
上記本発明に係る製造方法によれば、本発明に係る繊維強化樹脂シートを連続的に高い生産効率で製造することが可能である。また、海島型の複合有機繊維のモノフィラメントによって形成されたメッシュ体を用いることから、含浸不良が発生し難く、気泡に起因する透明樹脂層の透明性の低下が十分に防止される。
【００１４】
メッシュ体は親水化処理されていることが好ましい。これにより、重合性モノマーの重合により形成される透明樹脂層とメッシュ体との接着性が高められて、より良好な強度を有する繊維強化樹脂シートが得られる。
【発明の効果】
【００１５】
本発明によれば、コンクリート構造物の表面に貼り付ける工法により良好な作業性でコンクリート構造物を補修・補強することが可能であり、コンクリート構造物の表面状態を十分に視認可能な繊維強化樹脂シートが提供される。
【発明を実施するための最良の形態】
【００１６】
以下、本発明の好適な実施形態について詳細に説明する。ただし、本発明は以下の実施形態に限定されるものではない。
【００１７】
図１は繊維強化樹脂シートを含む積層シートの一実施形態を示す平面図であり、図２は図１のＩＩ−ＩＩ線に沿う端面の一部を示す端面図である。図１、２に示す繊維強化樹脂シート１００は、シート状の透明樹脂層２０と、透明樹脂層２０内に埋設されているメッシュ体１０とから構成される。繊維強化樹脂シート１００は、透明樹脂層２０の両面にそれぞれ貼り付けられた保護フィルム２１，２２とともに、積層シート２００を構成している。
【００１８】
繊維強化樹脂シート１００は、コンクリート構造物の表面に繊維強化樹脂シートを貼り付けてコンクリート構造物を補修・補強する方法のために好適に用いられる。繊維強化樹脂シート１００は、通常、保護フィルム２１，２２を引き剥がしてからコンクリート構造物の表面に貼り付けられる。より具体的には、例えば、積層シート２００から保護フィルム２１及び２２を剥がし、露出した透明樹脂層２０に接着剤を塗布してコンクリート表面に貼り付ける方法により、コンクリート構造物が補修・補強される。
【００１９】
透明樹脂層２０を構成する樹脂は、アクリル樹脂又はビニルエステル樹脂が好ましい。なかでも、耐候性、透明性及び柔軟性の向上の観点からアクリル樹脂が好ましい。なお、当業者には理解されるように、アクリル樹脂は、アクリル基又はメタクリル基を有する重合性モノマーの重合により形成される重合体を主成分とする樹脂である。透明樹脂層２０は粘着性を有していてもよい。
【００２０】
繊維強化樹脂シート１００をコンクリート構造物の表面に貼り付けたとき、隣り合うモノフィラメント同士の隙間から透明樹脂層２０を通してコンクリート表面を視認することができる。コンクリート表面の状態を正確且つ効率に確認するために、透明樹脂層２０は高い透明性を有することが求められる。具体的には、隣り合うモノフィラメント同士の隙間における透明樹脂層２０の全光線透過率は８０％以上であることが好ましく、８５％以上であることがより好ましく、９０％以上であることが更に好ましい。全光線透過率は高いほど好ましいが、その上限は通常９８％程度である。また、隣り合うモノフィラメント同士の隙間における透明樹脂層２０のヘーズは２０％以下であることが好ましく、１０％以下であることがより好ましい。
【００２１】
透明樹脂層２０の厚さは、モノフィラメント同士の隙間の部分において、最も厚さが薄い箇所で１００〜５００μｍであることが好ましい。この厚さが１００μｍ未満であると耐候性が低下する傾向があり、５００μｍを超えると透明性や柔軟性が低下する傾向がある。同様の観点から、透明樹脂層２０の単位面積当りの質量は１００〜２０００ｇ／ｍ２であることが好ましく、２００〜１０００ｇ／ｍ２であることがさらに好ましい。
【００２２】
保護フィルム２１，２２としては、例えばポリエチレンテレフタレートフィルムが好適に用いられる。
【００２３】
メッシュ体１０は、経方向に沿って引き揃えられた複数の経糸１ａと、経糸１ａと斜交する方向に沿って引き揃えられた複数の斜交糸１ｂと、経糸１ａ及び斜交糸１ｂに斜交する方向に沿って引き揃えられた逆斜交糸１ｃとから構成されている。経糸１ａ、斜交糸１ｂ及び逆斜交糸１ｃはいずれも、所定の間隔で配列されたモノフィラメントである。また、経糸１ａ、斜交糸１ｂ及び逆斜交糸１ｃは織物を形成することなく重ねられている。言い換えると、メッシュ体１０は３軸方向にそれぞれ直線状に引き揃えられることにより網状に配されたモノフィラメントから構成される連続繊維糸からなる不織布（以下、この不織布を「３軸」という。）である。
【００２４】
メッシュ体１０の単位面積当たりの質量は、１０〜２００g／ｍ２であることが好ましい。また、メッシュ体１０のように、直線状に引き揃えられることによりモノフィラメントが複数方向に網状に配された連続繊維糸からなる不織布、又は織物であるメッシュ体の場合、メッシュ体１０の主面における直径１０ｃｍの円形の範囲において、各方向に配されたモノフィラメントの本数（糸密度本数）はそれぞれ３〜１５本であることが好ましい。例えば図１、２中のメッシュ体１０の場合、経糸１ａ、斜交糸１ｂ及び逆斜交糸１ｃの糸密度本数はそれぞれ３〜１５本であることが好ましい。これら単位面積当たりの質量及び糸密度本数が上記の範囲未満の場合は、強度不足の問題が発生することがあり、上記範囲を超過する場合は、モノフィラメント同士の間隔が小さく、コンクリート表面の視認性向上の効果が小さくなる傾向がある。
【００２５】
経糸１ａ、斜交糸１ｂ又は逆斜交糸１ｃとしてのモノフィラメントは、海部５と、海部５内に配されている繊維状の島部３とを有する海島型の複合有機繊維である。海部５及び島部３は、それぞれポリオレフィン等の熱可塑性樹脂から形成されている。通常、海部５の融点は島部３の融点よりも低く、その差は好ましくは２０℃以上である。
【００２６】
各モノフィラメントは楕円状の断面を有している。各モノフィラメントが楕円状の断面を有していることから、表面平滑性に優れる繊維強化樹脂シート１００が得られ易い。複数のフィラメントが集束している繊維束から構成されるメッシュ体１０を用いた場合、経糸１ａ、斜交糸１ｂ及び逆斜交糸１ｃが交差している部分において繊維強化樹脂シートの表面平滑性が損なわれ易いが、楕円状の断面を有するモノフィラメントを用いることにより、そのような交差する部分においても十分な平滑性を維持し易い。
【００２７】
図３は、経糸１ａ、斜交糸１ｂ及び逆斜交糸１ｃが交差する部分（図１におけるＰの領域）を拡大した斜視図である。経糸１ａは斜交糸１ｂと接面Ｈにおいて接着されており、逆斜交糸１ｃは接面Ｈと反対の面で斜交糸１ｂと接着されている。各モノフィラメント同士は、海部５の熱融着によって互いに結合している。
【００２８】
島部３はモノフィラメントの長手方向に沿って延在する有機繊維である。島部３は実質的にポリプロピレンからなるポリプロピレン繊維であることが好ましい。ポリプロピレン繊維を用いることにより、メッシュ体１０による大きな補強効果とともに、コンクリートのひび割れへの優れた追従性も得られる。
【００２９】
島部３としての有機繊維の繊度は、１〜７０ｄｔｅｘであることが好ましく、２〜５０ｄｔｅｘであることがより好ましい。特に高い柔軟性を求められるときは３０ｄｔｅｘ以下が好ましい。繊度が１ｄｔｅｘ未満であると、島部３が細くなりすぎるため、その形態を維持することが困難となり、熱接着後の物性が低下しやすい。一方、繊度が７０ｄｔｅｘを超えると、島部３自体が太くなりすぎるため、柔軟性や屈曲性が損なわれ易くなる傾向がある。
【００３０】
島部３は、１本のモノフィラメント中に１０〜５００本程度含まれることが好ましい。複数の島部３が存在することにより、メッシュ体１０の柔軟性を著しく損なうことなしに高い強度が得られる。同様の観点から、島部３の本数はより好ましくは１００〜３００本である。
【００３１】
海部５は実質的にポリエチレンからなることが好ましい。ポリエチレンは比較的低い融点を有するため、熱融着により効率よくモノフィラメント同士を結合することが可能になる。海部５に用いられるポリエチレンは低密度ポリエチレンであることが好ましい。また、１２０℃以下の融点を有するポリエチレン（典型的には低密度ポリエチレン）が好ましい。
【００３２】
島部３を構成するポリプロピレン繊維と、海部５を構成するポリエチレンとの組み合わせを採用することにより、隣り合うモノフィラメント同士の間隔を狭くしたり、メッシュ体１０を構成するモノフィラメントの密度を大きくしたりしてメッシュ体１０の強度を高めた場合であっても、メッシュ体１０は特異的に柔軟性に優れ、折れ曲がりやすいものとなる。また、このような海島型の複合有機繊維を用いた繊維強化樹脂シートは、例えばガラス繊維、炭素繊維又はアラミド繊維を用いた繊維基材の場合と比較して、柔軟性やひび割れへの追従性の点で大きな優位性を有する。更に、ビニロン繊維の繊維基材と比較して、例えば−３０℃のような低温での追従性も優れる。
【００３３】
各モノフィラメントにおいて、島部３と海部５との質量比は２０：８０〜８０：２０であることが好ましい。島部３及び海部５の合計質量に対する島部３の質量比が２０質量％未満であると、メッシュ体１０による補強効果が小さくなる傾向があり、８０質量％を超えると熱接着強度が低下する傾向がある。同様の観点から、島部３と海部５との質量比は４０：６０〜７０：３０であることがより好ましい。
【００３４】
各モノフィラメントの繊度は１００〜５０００ｄｔｅｘが好ましい。１００ｄｔｅｘ未満であると、目的とする物性が得られ難くなる傾向があり、５０００ｄｔｅｘを超えると柔軟性や追随性が損なわれ易くなる傾向がある。５００〜３０００ｄｔｅｘの繊度がより好ましい。
【００３５】
経糸１ａ、斜交糸１ｂ又は逆斜交糸１ｃとして用いられるモノフィラメントは、例えば、芯鞘構造を有する複数の樹脂単繊維から得ることができる。図４は、モノフィラメントを製造する方法の一実施形態を示す斜視図である。図４の実施形態は、単一の芯部（島部）３及びこれの外周面を覆う鞘部５ａから構成される芯鞘構造を有する樹脂単繊維１１を複数本集束して樹脂単繊維束１５を準備する工程（図４の（ａ））と、樹脂単繊維束１５を延伸しつつ鞘部５ａを溶融し、鞘部５ａ同士を融合して複数の島部３を内包する海部５を形成させる工程（図４の（ｂ））とを備える。なお、この工程は、後述するメッシュ体１０の製造工程に先立って行ってもよく、メッシュ体１０の製造工程における加熱処理によって行ってもよい。
【００３６】
モノフィラメント１を経糸１ａ、斜交糸１ｂ又は逆斜交糸１ｃとして用いてメッシュ体１０（３軸）が得られる。図５は、メッシュ体１０（３軸）の製造方法の一実施形態を示す模式図である。図５において、（ａ）はメッシュ体１０を製造するための製造装置を示す平面図であり、（ｂ）はその正面図である。
【００３７】
図５に示す製造装置３０は、円形のドラム３１と、トラバーサ３４と、緯糸送り出し機構３５とを備えている。ドラム３１は、ｙ方向に平行な回転軸３２を中心として図中の反時計回りに回転する。トラバーサ３４は、ドラム３１の外周面に沿ってｙ方向に往復し、ドラム３１に供給されている経糸群Ｔ１上に斜交糸群Ｔ３を形成する。緯糸送り出し機構３５は、斜交糸群Ｔ３を形成するための緯糸群Ｔ２をトラバーサ３４へ送り出している。
【００３８】
製造装置３０を用いてメッシュ体１０を製造する場合、まず、経方向（図中のＸ方向）に経糸１ａが複数並列した経糸群Ｔ１が、円柱形をなすドラム３１の外周面に沿って、円周方向に巻き付くように供給される。ドラム３１は、軸３２を中心として回転可能に基台（図示せず）に支持され、基台に対して一定の速度で回転している。ドラム３１の外周面の一方の縁部には糸掛具３３ａが、もう一方の縁部には糸掛具３３ｂがそれぞれ外周面から垂直に突出するように設けられ、等間隔に配置されている。トラバーサ３４は、ドラム３１の外周面に沿って円弧状に設けられ、ドラム３１の外周面に沿ってＹ方向に往復動可能に支持されている。トラバーサ３４には、緯糸送り出し機構３５から送り出される緯糸群Ｔ２の各々を貫通させる貫通孔３６が形成されている。緯糸群Ｔ２は、緯糸送り出し機構３５から貫通孔３６を介してドラム３１に送られ、糸掛具３３ａと糸掛具３３ｂとの間を交互に引っ掛けられながらドラム３１の両縁部を往復し、ドラム３１の外周面上に送られる経糸群Ｔ１の上に、斜交糸１ｂ及び逆斜交糸１ｃが複数並列した斜交糸群Ｔ３として張られていく。
【００３９】
このようにして、経糸群Ｔ１上に斜交して張られた斜交糸群Ｔ３によってメッシュ体１０が形成される。トラバーサ３４の往復動ピッチはドラム３１回転ピッチに対して所定の比になるように制御されている。トラバーサ３４の往復動ピッチとドラム３１の回転ピッチとの比は機械的に連動させて直接制御されてもよく、サーボモータで間接的に制御されてもよい。メッシュ体１０に対しては更に加熱処理が施されて、海部を構成する熱可塑性樹脂の熱融着によりモノフィラメント同士が結合される。この際の加熱温度は、海部の融点より高く、島部の融点よりは低い温度に設定される。
【００４０】
モノフィラメントからメッシュ体１０を形成した後、さらに加熱加圧してメッシュ体１０全体を薄肉化してもよい。これによりメッシュ体１０の柔軟性や可撓性を更に向上させることができる。その際の加熱温度は、海部を構成する熱可塑性樹脂の融点近傍がよい。加圧はローラ押圧などの方法で行うことができる。
【００４１】
図６は、キャリアフイルムとともに積層シートを構成する繊維強化樹脂シートの製造方法の一実施形態を示す模式図である。図６の実施形態に係る製造方法は、メッシュ体１０を重合性モノマーを含む液状組成物２０とともに第１のキャリアフィルム４１と第２のキャリアフィルム４２との間に挟み込んで、メッシュ体１０に液状組成物２０を含浸する工程と、重合性モノマーの重合により、メッシュ体１０を内包するシート状の透明樹脂層２０を形成する工程とを備える。
【００４２】
本実施形態の場合、まず、ロール５１を介して繰り出される第１のキャリアフィルム４１上に、樹脂タンク６０から液状組成物２０が供給される。続いてメッシュ体１０が導入され、メッシュ体１０及び液状組成物２０が第１のキャリアフィルム４１と第２のキャリアフィルム４２の間に挟まれるように第２のキャリアフィルム４２が供給される。その後、対向配置された１対の含浸ロール５２ａ，５２ｂを用いて加圧することにより、メッシュ体１０に液状組成物２０を含浸させる。
【００４３】
続いて、スクイズロール５３ａ，５３ｂの間を経て、加熱炉７０内で全体を加熱する。この加熱により液状組成物２０において重合性モノマーの重合が進行する。透明樹脂層２０が形成された繊維強化樹脂シート１００は、加熱炉７０から出てきた後、ロール５４ａ，５４ｂの間を通過してから巻き取られる。
【００４４】
第１のキャリアフィルム４１及び第２のキャリアフィルム４２としては、例えばポリエチレンテレフタレートを用いることができる。これらのキャリアフィルムを保護フィルム２１及び２２としてそのまま用いてもよい。
【００４５】
透明樹脂層２０がアクリル樹脂からなる場合、アクリル基又はメタクリル基を有する重合性モノマーを含有する液状組成物が用いられる。重合性モノマーとしては、例えば、ウレタン（メタ）アクリレート及び（メタ）アクリル酸エステルがある。液状組成物は、所望の透明性が得られる範囲内で、紫外線吸収剤、酸化防止剤などを更に含有していてもよい。液状組成物の粘度は１００〜５００００ｃＰであることが好ましく、８００〜１０００ｃＰであることがより好ましい。液状組成物の粘度が低いと液垂れが発生し易くなる傾向があり、液状組成物の粘度が高いと含浸不良となって、形成される透明樹脂層内に気泡が発生し易くなる傾向がある。
【００４６】
メッシュ体１０は、予め親水化処理されていることが好ましい。特に、メッシュ体１０を構成するモノフィラメントの海部３がポリオレフィンからなる場合、表面活性が低いためにモノフィラメントと透明樹脂層２０との接着性が低下して、繊維強化樹脂シート１００による補強効果が小さくなる傾向や、保護フィルム２１若しくは２２を剥がした際に透明樹脂層２０の一部が保護フィルム側に剥離してしまい易くなる傾向があることから、親水化処理されたメッシュ体１０を用いることが効果的である。親水化処理としては、コロナ放電処理、プラズマ処理などが挙げられる。
【００４７】
本発明は以上説明したような実施形態に限定されるものではなく、本発明の趣旨を逸脱しない限り適宜変形が可能である。例えば、メッシュ体は３軸に限られるものではなく、経糸方向、緯糸方向の２方向に直線状に引き揃えられたモノフィラメントからなる連続繊維不織布（２軸）、縦糸方向及び緯糸方向とこれらに斜交する斜交糸方向及び逆斜交する逆斜交糸方向の４方向に直線状に引き揃えられたモノフィラメントからなる連続繊維不織布（４軸）など、任意の多軸方向にそれぞれ引き揃えられたモノフィラメントから構成される連続繊維不織布であってもよい。また、メッシュ体は、絡み織りなどにより形成される織物や、編物であってもよい。モノフィラメントは等間隔で配列していることは必ずしも必要でなく、適宜間隔を変えながら配列していてもよい。
【００４８】
また、コンクリート表面の観察を更に容易にしたり、耐候性を向上させたりするなどの目的で、メッシュ体１０を構成するモノフィラメントに着色剤を添加したり、モノフィラメントや透明樹脂層２０を構成する樹脂に紫外線吸収剤、防カビ剤、抗菌剤、難燃剤などを添加することもできる。
【実施例】
【００４９】
以下、実施例を挙げて本発明についてより具体的に説明する。ただし、本発明は以下の実施例に限定されるものではない。
【００５０】
繊維強化樹脂シートの作製
ウレタンアクリレートとメタクリル酸エステルとの混合液１００重量部（粘度１０００ｃＰ、２５℃）に有機過酸化物を２重量部添加して、透明樹脂層を形成するための液状組成物を調製した。この液状組成物を、第１のキャリアフィルムとしてのポリエチレンテレフタレートフィルム（厚さ２５μｍ）上に塗付し、これをメッシュ体とともに第１のキャリアフィルム及び第２のキャリアフィルム（ポリエチレンテレフタレートフィルム）の間に挟みこみ、加圧ローラを用いて加圧して、メッシュ体に液状組成物を含浸させた。その後、加熱炉内にて７０℃で１０分間加熱し、次いで１１０℃で１０分間加熱によりモノマーを重合させて、実施例及び比較例の繊維強化樹脂シートを得た。
【００５１】
メッシュ体としては、表１、表２に示したものをそれぞれ用いた。実施例１〜５、７のメッシュ体は、海島型の複合有機繊維のモノフィラメント同士を、織物を形成することなく海部のポリエチレンの熱融着により結合した３軸の不織布であり、３軸を形成した後、硬質ゴムローラとスチールローラを使用して温度９０℃、圧力１００ｋｇ／ｃｍで押圧して加熱加圧処理されたものである。実施例６のメッシュ体はモノフィラメントを絡み織り組織に製織した織物である。比較例１、２では、繊維束数７５０本からなる２０００ｄｔｅｘのビニロン繊維の繊維束を３軸の形態とし、その状態でアクリル樹脂エマルジョンを塗布し、加熱加圧して各糸を接着させて得た３軸の不織布をメッシュ体として用いた。
【００５２】
また、比較例２及び実施例７においては、それぞれ比較例１及び実施例２のメッシュ体の両面にポリエステル繊維製の不織布（２０ｇ／ｍ２）を積層し、メッシュ体及びポリエステル繊維製の不織布に液状組成物を含浸させて繊維強化樹脂シートを作製した。
【００５３】
実施例１〜３、５〜７において用いたメッシュ体は、コロナ放電処理装置（春日電機社製、機種名：発振器ＡＧ１−０２３、電極アルミニウム製６山）によってコロナ放電処理を施したものであり、その濡れ性は４５ｍＮ／ｍであった。また、実施例４において用いたメッシュ体はコロナ放電処理はされておらず、その濡れ性は３０ｍＮ／ｍであった。
【００５４】
繊維強化樹脂シートの評価
得られた繊維強化樹脂シートについて、表面状態、透明樹脂層（モノフィラメント同士の間の部分）の全光線透過率、ヘーズ、剛軟性（柔軟性・追従性）、強力及び伸び率を以下の方法で評価した。評価結果を表１、２にまとめて示す。
・全光線透過率、ヘーズ
全光線透過率と拡散透過率をＪＩＳ  Ｋ  ７１０５に規定される方法に従って測定し、ヘーズを拡散透過率／全光線透過率×１００（％）により算出した。
・剛軟性
測定寸法が幅５ｃｍ×長さ２５ｃｍである試料を用いて、ＪＩＳ  Ｌ  １０９６に規定される、８．１９．１のＡ法（４５°カンチレバー法）に準じて測定した。
・強力、伸び率
測定寸法が幅５０ｍｍ×長さ２５０ｍｍの試料を用い、つかみ間隔を約１５０ｍｍとして、ＪＩＳ  Ｒ  ３４２０  ７．２の引張強さの測定法に準じて引張り試験を行い、破断時の荷重及び伸び率を測定した。破断時の荷重から強力を算出した。引張り試験は、縦方向（経糸方向）と横方向（経糸方向と直交する方向）の２方向について行った。なお、縦方向の引張り試験は、経方向のモノフィラメントが６本含まれる試料を用いて行った。
【００５５】
【表１】
0004897621.tif 000002
【００５６】
【表２】
0004897621.tif 000003
【００５７】
海島型の複合有機繊維のモノフィラメントから構成されるメッシュ体を用いた実施例１〜６の繊維強化樹脂シートでは、透明樹脂層の気泡発生は認められず、良好な透明性が達成され、コンクリート構造物の表面状態を十分に視認可能であった。これに対して、比較例１の繊維強化樹脂シートにおいては気泡が発生して、コンクリート構造物の表面状態の視認性の点で十分なものではなかった。また、実施例１〜６の繊維強化樹脂シートは、優れた強力及び伸び率を具備しており、コンクリート補強・補修材として優れた性能を有していた。
【００５８】
また、実施例７では、ポリエステル繊維製不織布を用いていない実施例５と比較して強力及び伸び率が更に向上した。これは、ポリエステル繊維不織布により応力が分散したためと考えられる。実施例７ではポリエステル繊維製不織布に起因した曇りはあったものの、実施例７と同様にポリエステル繊維製不織布を積層した比較例２と比較すると、透明樹脂層が十分な透明性を維持していることから高い全光線透過率を維持しており、視認性は比較例２よりも良好なものであった。
【図面の簡単な説明】
【００５９】
【図１】繊維強化樹脂シートを含む積層シートの一実施形態を示す平面図である。
【図２】図１のＩＩ−ＩＩ線に沿う端面の一部を示す端面図である。
【図３】図１のＰ部を拡大した斜視図である。
【図４】モノフィラメントの製造方法の一実施形態を示す斜視図である。
【図５】メッシュ体の製造方法の一実施形態を示す模式図である。
【図６】繊維強化樹脂シートの製造方法の一実施形態を示す模式図である。
【符号の説明】
【００６０】
１…モノフィラメント、１ａ…経糸（モノフィラメント）、１ｂ…斜交糸（モノフィラメント）、１ｃ…逆斜交糸（モノフィラメント）、３…島部、５…海部、１０…メッシュ体、２０…透明樹脂層、２１，２２…保護フィルム、１００…繊維強化樹脂シート、２００…積層シート。
【図１】
0004897621.tif 000004
【図２】
0004897621.tif 000005
【図３】
0004897621.tif 000006
【図４】
0004897621.tif 000007
【図５】
0004897621.tif 000008
【図６】
0004897621.tif 000009